(57)【特許請求の範囲】
【請求項１】
光波長程度の直径を有した粒子に官能基を結合させて官能基修飾粒子を形成し、官能基間の化学結合により多数の官能基修飾粒子を３次元結合させて結晶体を構成し、この結晶体の格子定数が光波長程度であることを特徴とするフォトニック結晶。
【請求項２】
光波長程度の直径を有した粒子に官能基を結合させて官能基修飾粒子を形成し、官能基を正又は負に帯電させて帯電粒子とし、正又は負に帯電した帯電粒子間の静電引力と官能基間の化学結合により多数の帯電粒子を３次元結合させて結晶体を構成し、この結晶体の格子定数が光波長程度の大きさであることを特徴とするフォトニック結晶。
【請求項３】
光波長程度の直径を有した粒子に第１官能基を化学結合させて第１官能基修飾粒子を形成し、またこの第１官能基と化学結合できる第２官能基を光波長程度の直径を有した粒子に化学結合させて第２官能基修飾粒子を形成しておき、まず基板表面に第1官能基を配置した自己組織膜を形成し、この自己組織膜の上に官能基間の化学結合を利用して第２官能基修飾粒子を結合させて粒子層Ａを形成し、この粒子層Ａの上に官能基間の化学結合を利用して第１官能基修飾粒子を結合させて粒子層Ｂを形成し、これらの粒子層Ａと粒子層Ｂを官能基間の化学結合を利用して次々と交互に積層形成して光波長程度の格子定数を有する結晶体を形成することを特徴とするフォトニック結晶の製造方法。
【請求項４】
光波長程度の直径を有した粒子に第１官能基を化学結合させて第１官能基修飾粒子を形成し、また前記第１官能基と化学結合できる第２官能基を光波長程度の直径を有した粒子に化学結合させて第２官能基修飾粒子を形成し、溶媒中に前記第１官能基修飾粒子と第２官能基修飾粒子を分散させ、両官能基間の化学結合により粒子間を結合させて核成長させ、光波長程度の格子定数を有する結晶体を形成することを特徴とするフォトニック結晶の製造方法。
【請求項５】
光波長程度の直径を有した粒子に第１官能基を化学結合させて第１官能基修飾粒子を形成し、また前記第１官能基と化学結合できる第２官能基を光波長程度の直径を有した粒子に化学結合させて第２官能基修飾粒子を形成し、特定のｐＨ値に設定された水溶液に前記第１官能基修飾粒子と第２官能基修飾粒子を分散させ、この水溶液中で第１官能基と第２官能基を帯電させて正帯電粒子と負帯電粒子を形成し、両帯電粒子間の静電引力により帯電粒子群を凝集させ、次に両官能基間の化学結合により光波長程度の格子定数を有する結晶体を形成することを特徴とするフォトニック結晶の製造方法。
【請求項６】
光波長程度の直径を有した粒子に第１官能基を化学結合させて第１官能基修飾粒子を形成し、また前記第１官能基と化学結合できる第２官能基を光波長程度の直径を有した粒子に化学結合させて第２官能基修飾粒子を形成し、特定のｐＨ値に設定された水溶液に前記第１官能基修飾粒子と第２官能基修飾粒子を分散させ、この水溶液中で第１官能基と第２官能基を同じ電荷に帯電させ、この水溶液に遠心力を加えて帯電粒子群を凝集させ、次に両官能基間の化学結合により光波長程度の格子定数を有する結晶体を形成することを特徴とするフォトニック結晶の製造方法。
【発明の詳細な説明】
【０００１】
【発明の属する技術分野】
本発明は、特定の波長域の光に対し不透過性を示すフォトニック結晶に関し、更に詳細には、オプトエレクトロニクスにおいて光導波路や光フィルタ等に利用できるフォトニック結晶を実現するために、化学結合を利用して光波長程度の直径を有する粒子を３次元周期構造を有して強固に結合させたフォトニック結晶及びその製造方法に関する。
【０００２】
【従来の技術】
現在の情報通信ネットワークは、電気信号を変換して光信号を発信し、伝搬してきた光信号を電気信号に変換するというプロセスを採用している。電気信号を利用する限り通信速度には限界があり、通信速度の更なる向上には画期的なブレイクスルーが不可欠であると言われている。
【０００３】
このような中で、次世代の超高速・大容量通信技術として大いに注目されているのが、全てのプロセスを光信号処理する通信の光化技術である。この光化技術を可能にするものとしてフォトニック結晶が研究されている。
【０００４】
フォトニック結晶は分子結晶を模倣した多次元周期構造であり、その周期が光学波長と同程度になると分散特性が光伝搬を強く制約するようになることが知られている。つまり、フォトニック結晶にはフォトニックバンドギャップ（ＰＢＧ）と呼ばれる光伝搬を禁止する周波数帯が特徴的に出現する。
【０００５】
つまり、フォトニック結晶とはフォトニックバンドギャップ（以後、ＰＢＧと云う）を有する結晶であり、そのＰＢＧの波長帯の光を照射しても、その光はフォトニック結晶を透過することができない。
【０００６】
図１は光導波路の概念を説明するフォトニック結晶の概略斜視図である。このフォトニック結晶２は光導波路４を内部に構成した２次元結晶である。このフォトニック結晶の格子定数はａであり、この格子定数ａと同程度の長さの波長λを有した光は結晶の中を透過することができない。しかし、光は光導波路４にそって進行することは許される。
【０００７】
光導波路４はフォトニック結晶の壁面によって形成された通路であり、光はこの光導波路４を進行することになる。光導波路４を自在に構成することによって、電子回路に替わる光回路を構成することが可能になる。また、広い波長域を有する光をフォトニック結晶２に入力すると、ＰＢＧ領域の光を光導波路４に誘導でき、他の波長域の光は結晶内を透過するので、フォトニック結晶２を光フィルターとして利用することもできる。
【０００８】
【発明が解決しようとする課題】
上記のような性質を有した３次元フォトニック結晶を製造するため種々の方法が開発されている。最も簡単な方法は、単分散粒子を溶媒中で自然沈降させて堆積させ、乾燥して固形化する方法である。この方法で形成される結晶構造では粒子間の結合力が分子間力程度と極めて弱い。
【０００９】
この欠点を改善するために、前記固形結晶を焼結して粒子配列を強固に固めることが行われている。しかし、単分散粒子は結晶を低温で生成する目的で研究されたもので、焼結すると粒子の形状が保持できない領域が当然出現するし、高温焼結法は環境にも悪影響を派生する欠点を有する。
【００１０】
そこで、高温焼結法を使用しない各種の微粒子配列方法が考えられた。例えば、カチオン性を有する基板上にアニオン性の金微粒子を静電引力で配列し、この金微粒子のサブモノレイヤー上にカチオン性の高分子電解質を静電引力で積層し、これらを繰り返してアニオン層とカチオン層を交互に積層しながら３次元構造を形成する方法がある。
【００１１】
また、基板の任意の領域を電子ビームやイオンビームを用いて正又は負に帯電させ、この基板を粒子を分散させた溶媒中に浸漬させると、粒子は静電誘導で基板上に堆積する。基板上に堆積した粒子は電気的に中和した後も、ファンデアワールス力や液架橋力により基板上に固着される。同じ工程を繰り返しながら、基板上に粒子を積み上げてゆき、３次元構造を形成する。
【００１２】
これらの方法は静電引力によって積層しながら３次元構造を構成するものであるが、静電引力だけでは基板―粒子間、粒子―粒子間の結合がどうしても弱くなる。また、静電引力では粒子が密に並ばず、一層毎に積み上げるため時間が掛かりコスト高になるという弱点を有する。
【００１３】
従って、本発明に係るフォトニック結晶及びその製造方法は、静電引力よりも強い化学結合力を利用することにより、強固な３次元構造を有するフォトニック結晶を実現することを目的とする。
【００１４】
【課題を解決するための手段】
請求項１の発明は、光波長程度の直径を有した粒子に官能基を結合させて官能基修飾粒子を形成し、官能基間の化学結合により多数の官能基修飾粒子を３次元結合させて結晶体を構成し、この結晶体の格子定数が光波長程度であることを特徴とするフォトニック結晶である。
【００１５】
請求項２の発明は、光波長程度の直径を有した粒子に官能基を結合させて官能基修飾粒子を形成し、官能基を正又は負に帯電させて帯電粒子とし、正又は負に帯電した帯電粒子間の静電引力と官能基間の化学結合により多数の帯電粒子を３次元結合させて結晶体を構成し、この結晶体の格子定数が光波長程度の大きさであることを特徴とするフォトニック結晶である。
【００１６】
請求項３の発明は、光波長程度の直径を有した粒子に第１官能基を化学結合させて第１官能基修飾粒子を形成し、またこの第１官能基と化学結合できる第２官能基を光波長程度の直径を有した粒子に化学結合させて第２官能基修飾粒子を形成しておき、まず基板表面に第1官能基を配置した自己組織膜を形成し、この自己組織膜の上に官能基間の化学結合を利用して第２官能基修飾粒子を結合させて粒子層Ａを形成し、この粒子層Ａの上に官能基間の化学結合を利用して第１官能基修飾粒子を結合させて粒子層Ｂを形成し、これらの粒子層Ａと粒子層Ｂを官能基間の化学結合を利用して次々と交互に積層形成して光波長程度の格子定数を有する結晶体を形成することを特徴とするフォトニック結晶の製造方法である。
【００１７】
請求項４の発明は、光波長程度の直径を有した粒子に第１官能基を化学結合させて第１官能基修飾粒子を形成し、また前記第１官能基と化学結合できる第２官能基を光波長程度の直径を有した粒子に化学結合させて第２官能基修飾粒子を形成し、溶媒中に前記第１官能基修飾粒子と第２官能基修飾粒子を分散させ、両官能基間の化学結合により粒子間を結合させて核成長させ、光波長程度の格子定数を有する結晶体を形成することを特徴とするフォトニック結晶の製造方法である。
【００１８】
請求項５の発明は、光波長程度の直径を有した粒子に第１官能基を化学結合させて第１官能基修飾粒子を形成し、また前記第１官能基と化学結合できる第２官能基を光波長程度の直径を有した粒子に化学結合させて第２官能基修飾粒子を形成し、特定のｐＨ値に設定された水溶液に前記第１官能基修飾粒子と第２官能基修飾粒子を分散させ、この水溶液中で第１官能基と第２官能基を帯電させて正帯電粒子と負帯電粒子を形成し、両帯電粒子間の静電引力により帯電粒子群を凝集させ、次に両官能基間の化学結合により光波長程度の格子定数を有する結晶体を形成することを特徴とするフォトニック結晶の製造方法である。
【００１９】
請求項６の発明は、光波長程度の直径を有した粒子に第１官能基を化学結合させて第１官能基修飾粒子を形成し、また前記第１官能基と化学結合できる第２官能基を光波長程度の直径を有した粒子に化学結合させて第２官能基修飾粒子を形成し、特定のｐＨ値に設定された水溶液に前記第１官能基修飾粒子と第２官能基修飾粒子を分散させ、この水溶液中で第１官能基と第２官能基を同じ電荷に帯電させ、この水溶液に遠心力を加えて帯電粒子群を凝集させ、次に両官能基間の化学結合により光波長程度の格子定数を有する結晶体を形成することを特徴とするフォトニック結晶の製造方法である。
【００２０】
【発明の実施の形態】
本発明者等は、強固に結合したフォトニック結晶を製造するために鋭意研究した結果、化学結合を利用して粒子を結合させれば、単に静電引力や分子間力だけで結合した３次元構造より強固で実用に耐えるフォトニック結晶を製造できることを着想するに到った。
【００２１】
本発明者等の着想は、相互に化学結合できる二つの官能基の夫々を粒子に結合させ、官能基を化学結合させることによって二つの粒子を強固に結合させる点にある。つまり、第１官能基を結合させた第１官能基修飾粒子と第２官能基を結合させた第２官能基修飾粒子を用意し、第１官能基と第２官能基を相互に化学結合させることにより、二つの粒子を強固に結合させようとするアイデアである。
【００２２】
本発明で使用する粒子は、光波長程度の直径を有した粒子である。構成された結晶がフォトニック結晶であるためには、その結晶格子の格子定数が光波長程度の長さを有する必要がある。光波長程度の格子定数を有する結晶であればＰＢＧを有し、ＰＢＧの波長帯域において光不透過性を発現することができる。
【００２３】
また、粒子の材質として種々のものが選ばれるが、機械強度、融点、耐食性などの観点から耐久性の高いセラミック材料が望ましい。セラミック材料としては、酸化アルミニウム、酸化カルシウム、酸化カドミウム、酸化ケイ素（シリカ）、酸化チタン（チタニア）、酸化ジルコニウム、酸化バリウム、酸化マグネシウム、その他公知の各種材料が利用できる。
【００２４】
これらのセラミック材料の中でも、シリカやチタニアは本発明の粒子材料として好適である。シリカ（ＳｉＯ2）は耐化学性、耐熱性、低膨張性、紫外線〜赤外線領域における光透明性を有する点から利用できる。また、チタニア（ＴｉＯ2）は耐化学性や高融点性を有するだけでなく、ルチル、アナターゼが大量に生産されており、またミクロンオーダーからサブミクロンオーダーに到る多数の粒径の粒子を利用できる。
【００２５】
本発明で使用する２種の官能基は、相互に化学結合できる官能基であればよい。第１の例として、カルボキシル基（ＣＯＯＨ）とアミノ基（ＮＨ2）は脱水によりアミド結合（―ＣＯＮＨ―）を形成する。従って、一方の粒子にカルボキシル基を結合させ、他方の粒子にアミノ基を結合させ、両官能基がアミド結合することによって二つの粒子を強固に化学結合できる。
【００２６】
第２の例として、カルボキシル基（ＣＯＯＨ）とヒドロキシル基（ＯＨ）とは脱水によりエステル結合（―ＣＯＯ―）を形成する。従って、一方の粒子にカルボキシル基を結合させ、他方の粒子にヒドロキシル基を結合させ、両官能基がエステル結合することによって二つの粒子を強固に化学結合できる。
【００２７】
第３の例として、ヒドロキシル基（ＯＨ）とヒドロキシル基（ＯＨ）とは脱水によりエーテル結合（―Ｏ―）を形成する。従って、一方の粒子にヒドロキシル基を結合させ、他方の粒子にもヒドロキシル基を結合させ、両官能基がエーテル結合することによって二つの粒子を強固に化学結合できる。
【００２８】
第４の例として、カルボキシル基（ＣＯＯＨ）とカルボキシル基（ＣＯＯＨ）とは水素結合により結合を形成する。更に、脱水剤を作用させれば、脱水により結合（―ＣＯ―Ｏ―ＣＯ―）を形成する。この反応はＣＯＯＨ中のＯＨをヒドロキシル基と考えると広い意味でエーテル結合と考えることもできる。従って、一方の粒子にカルボキシル基を結合させ、他方の粒子にもカルボキシル基を結合させ、両官能基が脱水結合することによって二つの粒子を強固に化学結合できる。
【００２９】
第５の例として、チオール基（ＳＨ）とチオール基（ＳＨ）とは酸化することによりシスチン結合（―Ｓ―Ｓ―）を形成する。従って、一方の粒子にチオール基を結合させ、他方の粒子にもチオール基を結合させ、両官能基がシスチン結合することによって二つの粒子を強固に化学結合できる。
【００３０】
以上の例から分かるように、本発明で利用できる官能基は、相互に化学結合できる官能基であれば何でも良く、公知の全ての官能基から自在に選択される。例えば、官能基としては、カルボキシル基、ヒドロキシル基、チオール基、フェニル基、ニトロ基、フェノール基、アミド基、リン酸基、アウリ基、アセチル基、アセナフテニル基、アミノ基、アルセノソ基、イソオキサゾリル基、イソブチリデン基、イソプロポキシ基、イミダゾリニル基、ウレイド基、エチレン基、エポキシ基、オキソ基、カコジル基、カルボニル基、キノリル基、グリシル基、クロルメルクリ基、シアン基、シクロヘキセニレン基、ジシラザニルアミノ基、ジシルチアノキシ基、ジメチルベンゾイル基、シンナミリデン基、スチボ基、スルホニル基、セレノニル基、チオ基、テトラコシル基、テレフタロイル基、トリシラニル基、トリメチレン基、ナフチルメチレン基、ニトリロ基、バニリル基、ビニリデン基、ピリジル基、フェナシリデン基、その他多数の公知の官能基がある。
【００３１】
前述したように、本発明の第１条件は選択された２種の官能基が相互に化学結合できることである。更に、この２種の官能基が次の第２条件をも満足すれば、本発明の効果を更に高めることができる。
【００３２】
この第２条件とは、適当なｐＨ値に調整された水溶液中において、２種の官能基の一方は正電気に帯電し、他方は負電気に帯電する性質である。例えば、第１官能基が正電気に帯電し、第２官能基が負電気に帯電するとすれば、水溶液中で第１官能基修飾粒子と第２官能基修飾粒子は静電引力によって自己凝集し、その後両官能基は化学結合によって強固に一体化できる。自己凝集性によって化学結合が早く進行し、フォトニック結晶の高密度化と高量産性を達成できる。
【００３３】
２種の官能基がどのｐＨ値においても同じ電気（正―正、負―負）に帯電したり、全く帯電しない場合もある。このように第２条件を満足しない場合には、電気的反発力などによって水溶液中では粒子の凝集に時間が掛かる。そのため、水溶液を用いず、有機溶媒中で凝集処理することも行われる。
【００３４】
第２条件を満足する２種の官能基には、公知の化学結合可能な官能基から、カルボキシル基、スルホニル基、リン酸基、フェノール基などの酸性官能基と、アミノ基、水酸基などの塩基性官能基などの組み合わせも選択できる。このように、公知の官能基から第１条件と第２条件を満足する２種の官能基を自在に選択することができる。
【００３５】
また、本発明では、同電気に帯電する２種の官能基を粒子に結合し、粒子間に静電反発力を与えて粒子を均一に分散させ、この状態で粒子群を遠心力により凝集させ、最後に両官能基を化学結合させる方法も含まれている。この方法は、反発力で粒子の均一分散性を向上させ、均一分散させたまま遠心力で粒子群を強制凝集させて化学結合させるものである。
【００３６】
これらの官能基を粒子に結合させるには、先端に官能基を有する有機化合物を粒子に結合させることによって実現できる。有機化合物の一例として有機シラン系化合物（シランカップリング剤とも云う）が好適である。有機シラン系化合物は、例えばＲＳｉＸ3、Ｒ2ＳｉＸ2、Ｒ3ＳｉＸ（Ｒは炭化水素基、ＸはＣｌ又はアルコキシ基）で表される。炭化水素基Ｒの中に官能基が含まれており、官能基を陽に表す場合にはＲＣＨ3、ＲＮＨ2、ＲＣＯＯＨ等と表記されても構わない。
【００３７】
これらの有機シラン系化合物を粒子に結合させるには粒子の表面に多数存在するダングリングボンド（未結合の手）を活用する。具体例により説明すると、シリカ（ＳｉＯ2）やチタニア（ＴｉＯ2）等の粒子表面にはダングリングボンドが多数露出しており、周囲に存在する自然水から分離したヒドロキシル基（ＯＨ）がこのダングリングボンドに化学吸着している。この結合を粒子−ＯＨで表そう。
【００３８】
有機シラン系化合物としてＲＳｉＸ3を取り上げると、ＲＳｉＸ3の粒子への結合は、ＲＳｉＸ3＋ＨＯ−粒子→ＲＳｉＸ2−Ｏ−粒子＋ＸＨで表される。つまり、ＸＨを脱離して両者が結合し、シリカ粒子に有機シラン系化合物を介して官能基が結合することになる。官能基が炭化水素Ｒに含まれていることは前述した通りである。ＸがＣｌのときにはＨＣｌが脱離し、ＸがＣ2Ｈ5Ｏ（エトキシド）のときにはＣ2Ｈ5ＯＨが脱離する。
【００３９】
更に、具体的な官能基を用いて以下に説明する。メチル基（ＣＨ3）を粒子に結合するには、オクタデシルトリクロロシラン（ＯＴＳ、Octadecyltrichlorosilane）を用いる。ＯＴＳの先端にメチル基が存在する。
【００４０】
アミノ基（ＮＨ2）を粒子に結合するには、３−アミノプロピルトリエトキシシラン（ＡＰＴＳ、3-Aminopropyltriethoxysilane）を用いる。ＡＰＴＳの先端にアミノ基が存在する。
【００４１】
シアノ基（ＣＮ）を粒子に結合するには、トリクロロシアノエチルシラン（ＴＣＥＳ、Trichlorocyanoethylsilane）を用いる。ＴＣＥＳの先端にシアノ基が存在する。カルボキシル基（ＣＯＯＨ）を粒子に結合するには、シアノ基を結合させた後、ターシャリーカリウムブトキシド（ｔ−ＢｕＯＫ）とクラウンエーテルにより酸化させて得られる。
【００４２】
本発明に係る第１のフォトニック結晶は、官能基間の化学結合により多数の官能基修飾粒子を３次元結合させて結晶体を構成し、粒子の粒径が光波長程度であることを利用して結晶体の格子定数を光波長程度に設定できることを特徴としている。粒子間の結合力は官能基間の化学結合力であり、この結合力を利用して粒子が３次元周期構造を有したフォトニック結晶を構成するものである。
【００４３】
本発明に係る第２のフォトニック結晶は、官能基を正又は負に帯電させて帯電粒子とし、正負の帯電粒子間の静電引力により強制的に帯電粒子を凝集接近させ、最終的に官能基間の化学結合により多数の官能基修飾粒子を３次元結合させて結晶体を構成し、光波長程度の格子定数を有したフォトニック結晶を構成する。この第２のフォトニック結晶は広義の第１のフォトニック結晶に包含される。
【００４４】
官能基の帯電が自由電子又は自由イオンの着脱により引き起こされる場合には、官能基間の化学結合を通して正負電荷は会合して電気的に中和し、粒子間の結合力は官能基間の化学結合力だけになる。しかし、官能基の帯電が束縛電荷（自由電荷ではない）によって生じる場合には、化学結合した段階でも静電結合は残留し、粒子間の結合力は官能基間の化学結合力と静電引力になる。第２のフォトニック結晶は前記した両者を含んでいる。
【００４５】
また、第３のフォトニック結晶は、官能基を同電荷の帯電粒子とし、帯電粒子間の静電反発力により帯電粒子を均一分散させ、遠心力で強制的に凝集接近させて、最終的に官能基間の化学結合により多数の官能基修飾粒子を３次元結合させて結晶体を構成し、光波長程度の格子定数を有したフォトニック結晶を構成する。この第３のフォトニック結晶も広義の第１のフォトニック結晶に包含される。
【００４６】
本発明に係るフォトニック結晶の製造方法には、１層毎に積層して膜状に形成してゆく交互積層法と、溶媒中で粒子集団を３次元的に核成長させてゆく集団成長法が存在する。
【００４７】
第１製法である交互積層法は、まず基板表面に第１官能基からなる自己組織膜を形成しておき、この自己組織膜の上に官能基間の化学結合を利用して第２官能基修飾粒子を結合させて粒子層Ａを形成し、この粒子層Ａの上に官能基間の化学結合を利用して第１官能基修飾粒子を結合させて粒子層Ｂを形成し、これらの粒子層Ａと粒子層Ｂを官能基間の化学結合を利用して次々と交互に積層形成して結晶体を積層形成するものである。
【００４８】
この交互積層法では、支持体となる基板に第１官能基の自己組織膜を所定面積だけ形成しておく必要がある。この所定面積に粒子層Ａと粒子層Ｂが交互に積層されて膜状のフォトニック結晶が製造される。従って、膜形成には積層数だけの工程を必要とするから時間が掛かるが、確実にフォトニック結晶を製造できる。また、膜の形状は自己組織膜の形状になるから、形状の自在性を有する。
【００４９】
官能基を帯電させた場合には、正負の官能基間の静電引力によって層形成速度が向上する。この場合には基板を溶媒中に吊したり、多数の基板を間隔を有して溶媒中に多段に積み上げて、多数の基板に同時に膜形成処理することが可能になる。官能基が中性の場合には、官能基修飾粒子の膜面への凝集に多少時間を必要とする。
【００５０】
官能基を帯電させるには、官能基修飾粒子を特定ｐＨ値に調製された水溶液に分散させることによって実現できる。例えば、第１官能基修飾粒子の水溶液では第１官能基が正に帯電し、第２官能基修飾粒子の水溶液では第２官能基が負に帯電するようにｐＨ値が調製されている。基板を第１溶液と第２溶液に交互に浸漬させることによって交互積層を実行できる。
【００５１】
有機溶媒を用いる場合には、溶媒中で官能基は電気的に中性である。従って、静電引力による凝集作用はなく、分散した粒子は熱運動により基板表面に接近し、官能基間の化学結合力で結合して積層されて行く。
【００５２】
第２製法である集団成長法には、静電凝集法と化学結合法を併用して急速に核成長させる帯電集団成長法と、化学結合法だけで核成長させる中性集団成長法に分けられる。
【００５３】
帯電集団成長法は、特定のｐＨ値に設定された水溶液に第１官能基修飾粒子と第２官能基修飾粒子を同時に分散させ、この水溶液中で第１官能基と第２官能基を正負に帯電させて正帯電粒子と負帯電粒子を形成し、両帯電粒子間の静電引力により帯電粒子群を凝集させ、次に官能基間の化学結合により粒子間を結合させ、結合粒子集団を次第に大きくしながらフォトニック結晶を核成長させる製造方法である。
【００５４】
この帯電集団成長法では、例えば第１官能基を正に、しかも第２官能基を負に帯電させるｐＨ値に水溶液を調製しておく。この水溶液中で、正負の静電引力で帯電粒子を凝集接近させ、その後化学結合により両粒子は強固に結合する。官能基が結合したときに正負の電荷が電気的に中和してもよいし、電気的に中和しなくてもよい。
【００５５】
この方法では、静電引力によって強制的な凝集力が作用するから、粒子集団が急速に凝集でき、一定距離まで接近したときに官能基間の化学結合力が作用して粒子間の結合が生起する。この繰り返しによって、急速に核成長が起こり、フォトニック結晶の急速成長を実現できる。
【００５６】
逆に、第１と第２の官能基を同電荷に帯電させ、静電反発力により帯電粒子を均一に分散させ、この粒子群に遠心力を加えて均一分散状態を保持しながら凝集させ、最後に両官能基を化学結合させる第３の方法も本発明に含まれる。遠心力の外力により凝集させる点が上記方法と異なっている。
【００５７】
中性集団成長法は、官能基が帯電しない溶媒を用意し、この溶媒中に第１官能基修飾粒子と第２官能基修飾粒子を分散させ、両官能基間の化学結合により粒子間を結合させて核成長させ、フォトニック結晶を製造する方法である。
【００５８】
官能基が帯電しない溶媒とは、例えば有機溶媒である。この溶媒中では、官能基が帯電しないから静電引力が作用せず、両粒子間の強制的凝集作用は生起しない。しかし、粒子群の拡散と熱運動過程の中で両粒子が接近して化学結合を生起し、これを繰り返しながら核成長して行く。従って、結晶核の成長速度は静電凝集力が作用しない分だけ緩慢である。
【００５９】
【実施例】
以下に、本発明に係るフォトニック結晶及びその製造方法の実施例を図面に従って詳細に説明する。
【００６０】
［実施例１：交互積層法によるフォトニック結晶の作製］
［第１工程：Ｓｉ基板上にアミノ基の自己組織膜を形成］
図２はＳｉ基板にアミノ基を四角状に形成する工程図である。まず、Ｓｉ基板をアセトン、エタノール、純水で超音波洗浄し、その後濃塩酸とメタノール溶液に３０分、濃硫酸に３０分間浸漬し、最後に沸騰蒸留水で基板をすすいで、基板をアセトン中に保存した。
【００６１】
（Ａ）はＯＨ基がＳｉ基板上の全面に化学吸着した状態を示す。窒素置換したグローブボックス内で、１％（Ｖ／Ｖ）ＯＴＳトルエン溶液を調製し、Ｓｉ基板をこのＯＴＳトルエン溶液に５分間浸漬した。この溶液中でＨＣｌが脱離し、ＯＴＳの自己組織膜（ＯＴＳ−ＳＡＭ）がＳｉ基板上に形成される。その後、トルエンですすいで乾燥した後、空気雰囲気中１２０℃でオーブンで焼いた。（Ｂ）はＯＴＳの自己組織膜（ＯＴＳ−ＳＡＭ）がＳｉ基板上に形成された状態を示し、末端基のメチル基が露出した状態（ＯＴＳ−ＳＡＭ／ＣＨ3）にある。
【００６２】
このＳｉ基板のＯＴＳ自己組織膜に四角状の開口部を有するフォトマスクを介して紫外線を照射し、紫外線の照射された領域だけをＯＨ基に変化させて、自己組織膜のパターン化を行なった。（Ｃ）は四角状に形成された白色のＯＨ領域の周囲にＣＨ3基が取り囲んだ状態（ＣＨ3／ＯＨ）を示す。
【００６３】
グローブボックス内で１％（Ｖ／Ｖ）ＡＰＴＳトルエン溶液を形成し、パターン化されたＳｉ基板をこのトルエン溶液に１時間浸漬した。ＡＰＴＳがＯＨ基と反応し、ＨＣｌが脱離してＡＰＴＳがＯに結合し、ＡＰＴＳのＮＨ2基が露出した状態になる。（Ｄ）は四角状に形成された黒色のＮＨ2領域の周囲にＣＨ3基が取り囲んだ状態を示す。
【００６４】
［第２工程：粒子へのカルボキシル基又はアミノ基の結合（修飾）］
図３は粒子にカルボキシル基又はアミノ基を結合させる工程図である。この実施例では粒子としてシリカ粒子が使用されている。粒子にカルボキシル基を結合させるには、まずシアノ基（ＣＮ）を結合させ、このシアノ基をカルボキシル基へ変成させる方法を使用する。
【００６５】
（Ａ）は粒子にカルボキシル基を結合させる工程図である。粒子をビシクロヘキシル（Bicyclohexyl）に分散し、１％（Ｖ／Ｖ）となるようにＣＮ基を有したＴＣＥＳ（Trichlorocyanoethylsilane）を加え、３０分後に遠心分離を行なって余分なＴＣＥＳを取り除いた。この段階で粒子にＣＮ基が結合する。
【００６６】
ＣＮ基が結合した粒子をテトラヒドロフラン（ＴＨＦ）に分散し、ターシャリーカリウムブトキシド（ｔ−ＢｕＯＫ）をＴＣＥＳに対し３当量添加し、クラウンエーテル（18-crown-6-ether）をＴＨＦ５０ｍＬに対し１ｍＬの比率で添加した。スターラーを用いて空気中で４８時間攪拌しながらＣＮ基をＣＯＯＨ基にまで酸化した。このようにして粒子にＣＯＯＨ基を結合する。
【００６７】
（Ｂ）は粒子にアミノ基を結合する工程図である。この工程はＡＰＴＳ自己組織膜の作成と同様の方法で行なった。粒子をトルエンに分散させ、１％（Ｖ／Ｖ）となるようにＡＰＴＳを加え、１時間放置した。その後、遠心分離して余分なＡＰＴＳを除去した。この結果、ＮＨ2基が粒子に結合し、粒子のＮＨ2表面修飾が完了した。
【００６８】
図４はシリカ粒子にＣＮ基、ＣＯＯＨ基を結合して修飾した場合のＦＴ−ＩＲ吸収曲線である。測定装置はＪＡＳ．ＣＯ  ＦＴ／ＩＲ−６１０Fourier Transform Infrared Spectrometerを用いた。（ａ）はＣＮ基を有するＴＣＥＳのＦＴ−ＩＲ図、（ｂ）はシリカ粒子（ＳｉＯ２）のＦＴ−ＩＲ図、（ｃ）はＣＮ基で表面修飾したシリカ粒子のＦＴ−ＩＲ図、（ｄ）はＣＯＯＨ基で表面修飾したシリカ粒子のＦＴ−ＩＲ図である。
【００６９】
単純に云えば、（ｃ）は（ａ）と（ｂ）を足し合わせた曲線になると考えればよく、（ｄ）は（ｃ）からＣＮ基の特徴を取り去り、ＣＯＯＨ基の特徴を付加した曲線になると考えればよい。
【００７０】
２２００ｃｍ-1の吸収はＣ≡Ｎ伸縮振動、１７００ｃｍ-1及び１４００ｃｍ-1の吸収はＣＯＯＨ基に由来するＣ＝Ｏ伸縮振動及びＣＯＨ変角振動である。７００ｃｍ-1、８００ｃｍ-1、１１００ｃｍ-1付近の吸収はシリカ粒子由来の吸収である。（ｄ）のＦＴ−ＩＲ曲線にＣ＝Ｏ吸収が見られることから、この実施例の方法で目的通りシリカ粒子にＣＯＯＨ基が結合していることが確認された。
【００７１】
図５はシリカ粒子及びＮＨ2基修飾シリカ粒子のＦＴ−ＩＲ赤外吸収曲線である。（ａ）はシリカ粒子の赤外吸収曲線で、図４の（ｂ）と同一である。（ｂ）はＮＨ2基で修飾されたシリカ粒子の赤外吸収曲線で、３５００ｃｍ-1付近にＮＨ対称伸縮振動及びＮＨ逆対称伸縮振動の吸収が見られ、また１６００ｃｍ-1付近にＮＨ変角振動の吸収が確認される。従って、シリカ粒子がＮＨ2基により修飾されていることが確認された。
【００７２】
［第３工程：Ｓｉ基板へのＣＯＯＨ粒子層とＮＨ２粒子層の交互積層］
図６は基板にパターン形成されたＮＨ2領域にＣＯＯＨ粒子層を形成する工程図である。ＣＯＯＨ基で修飾された粒子を精製水に分散させ、この精製水の中にＮＨ2領域をパターン形成したＳｉ基板を浸漬する。ＣＯＯＨ基修飾粒子はＳｉ基板のＮＨ2基に接近し、ＣＯＯＨ基とＮＨ2基はアミド結合して、ＮＨ2領域の表面にＣＯＯＨ粒子層（ＣＯＯＨ／ＮＨ2）が形成される。
【００７３】
図７はＣＯＯＨ粒子層の上にＮＨ2粒子層を形成する工程図である。ＮＨ２基で修飾された粒子を精製水に分散させ、この精製水の中にＣＯＯＨ粒子層を形成したＳｉ基板を浸漬する。ＮＨ２基修飾粒子はＳｉ基板上のＣＯＯＨ粒子層に接近し、ＮＨ2基とＣＯＯＨ基はアミド結合して、ＣＯＯＨ粒子層の表面にＮＨ2粒子層が形成される。
【００７４】
図８はＳｉ基板上にＣＯＯＨ粒子層とＮＨ2粒子層を交互に多段に形成されたフォトニック結晶層の模式図である。図６と図７の工程を交互に繰り返すと、ＣＯＯＨ粒子層とＮＨ2粒子層が交互に多段に積み上げられ、フォトニック結晶膜が作製される。膜厚は積層回数を調整することにより自在に制御できる。
【００７５】
図９はフォトマスクの一例の具体図である。このフォトマスクは凸版印刷株式会社製のＴＯＰＰＡＮ−ＴＥＳＴ−ＣＨＡＲＴ−ＮＯ１−Ｎで、黒色領域が開口部である。このフォトマスクを用いて紫外線照射して交互積層法を実施すると、この黒色パターンと同じ形状のフォトニック結晶膜が形成できるはずである。図中、▲１▼は２４７０μｍ、▲２▼は７７０μｍ、▲３▼は４００μｍの長さである。
【００７６】
図１０は交互積層法よるフォトニック結晶膜のＳＥＭ像である。図９に示したフォトマスクでＳｉ基板に紫外線照射し、このマスク領域にＮＨ2基を結合させ、このＮＨ2基で修飾されたマスク領域にＣＯＯＨ基修飾粒子を結合させてＣＯＯＨ粒子層を１層だけ形成する。このＣＯＯＨ粒子層を走査型電子顕微鏡で撮影して得られた像がこのＳＥＭ像である。換言すれば、図１０は図６に示されるフォトニック結晶膜のＳＥＭ像である。
【００７７】
このＳＥＭ像は図９のフォトマスクのパターンと酷似しており、ＣＯＯＨ粒子層の積層が理論通り行なわれていることが示された。しかし、ＣＯＯＨ粒子層とＮＨ2粒子層の交互積層が多段になるに従って、ＳＥＭ像のパターン輪郭がぼやけてゆくことも確認された。これはパターン輪郭部における粒子の積層が崩れるからで、パターンの内側領域での積層は正しく交互に積層されると考えられる。
【００７８】
図１０のＳＥＭ像において、１ｍｍ像、２０μｍ像、５μｍ像の３段階のＳＥＭ像が組み合わされている。５μｍ像から分かるように、この実施例で使用されているシリカ粒子の直径は１μｍである。粒子の材質は種々に変更できるが、シリカ粒子（ＳｉＯ2）やチタニア粒子（ＴｉＯ2）では、粒径がｎｍオーダーからμｍオーダーまでの各種の粒子が製造されており、市場から入手することが容易である。これらの粒子を使用すればフォトニック結晶を容易に製作することが可能である。
【００７９】
［実施例２：帯電集団成長法によるフォトニック結晶の作製］
図１１は集団成長法を利用したフォトニック結晶の核成長モデル図である。カルボキシル基で表面修飾したシリカ粒子とアミノ基で表面修飾したシリカ粒子を特定ｐＨ値の精製水に等量混合すると、両シリカ粒子は化学結合しながら核成長し、次第に大きなフォトニック結晶へと成長する。
【００８０】
前述したように、核成長法には中性集団成長法と帯電集団成長法が存在する。カルボキシル基とアミノ基が帯電しない中性集団成長法では、両粒子が拡散と熱運動で会合したときに両官能基が化学結合を起こし、粒子間が強固に結合する。この核を中心にして成長が促進され、次第に大きなフォトニック結晶へと核成長してゆく。凝集し難い分だけ成長速度が緩慢である。
【００８１】
カルボキシル基とアミノ基が正負に帯電する帯電集団成長法では、溶媒中に分散した粒子群が静電引力で急速に凝集し、凝集接近した２粒子が官能基間の化学結合により結合する。このようにして静電引力と化学結合力により急速にフォトニック結晶が成長する。
【００８２】
図１２は官能基修飾粒子のゼータポテンシャルと水溶液のｐＨ値との関係を示す。この関係はシリコン基板上の自己組織膜のゼータポテンシャルの測定値に基づいて予想されたものであり、実験によって測定されたものではない。従って、実際の水溶液を反映していない可能性があるが、重要なことはシリカ粒子がｐＨ値により正負に変動することである。
【００８３】
ゼータポテンシャルが正であればその官能基が正に帯電することを意味し、負の場合には官能基が負に帯電することを意味する。ＣＯＯＨ基修飾粒子とＮＨ２基修飾粒子の正負変化が異なることが重要である。
【００８４】
ｐＨ≦３．５の範囲ではＣＯＯＨ基とＮＨ２基とは正に帯電するから、両粒子は反発して凝集し難い。３．５≦ｐＨ≦９．５の範囲ではＣＯＯＨ基は負、ＮＨ２基は正であるから、両粒子は静電引力により凝集する。ｐＨ≧９．５の範囲では両官能基は負に帯電するから、両粒子は反発して凝集し難い。
【００８５】
ｐＨの数値的範囲は最終的に実験によって確定されるものであり、上記の予想範囲がＣＯＯＨ基とＮＨ２基の実験的ｐＨ範囲を直接与えるものでないが、以下の試験はこの予想範囲に基づいて実施された。
【００８６】
[実施例２−１：ｐＨ＝２．５]
図１３はｐＨ＝２．５における粒子の配列状態のＳＥＭ像である。予想としてはｐＨ＝２．５では両官能基が正となり、静電反発力により凝集し難いはずである。しかし、実際には粒子の規則的配列が広範囲に見られ、最密構造を形成していると考えられる。
【００８７】
[実施例２−２：ｐＨ＝５]
図１４はｐＨ＝５における粒子の配列状態のＳＥＭ像である。（ａ）は表面の平均的配列状態を示し、（ｂ）は一部分に見られる規則的配列状態である。予想としてはｐＨ＝５では官能基が正負を示し、静電引力により凝集して最密構造をとると思われるが、実際にはランダムな配列が多くを占める。
【００８８】
[実施例２−３：ｐＨ＝９]
図１５はｐＨ＝９における粒子の配列状態のＳＥＭ像である。（ａ）は表面の平均的配列状態であり、（ｂ）は一部分に見られる規則的配列状態である。ｐＨ＝９では予想としては官能基が正負を示し、静電引力により凝集して配列密度が高くなると思われるが、実際にはランダムな配列が多い。しかし、（ｂ）に見られるように、部分的には単純立方格子を構成したり、体心立方格子を構成したりすることが分かる。
【００８９】
[実施例２−４：ｐＨ＝１１]
図１６はｐＨ＝１１における粒子の配列状態のＳＥＭ像である。（ａ）は平均構造であるが、（ｂ）は部分的に見られる規則的配列状態である。規則的配列を示す部分が他と比べて大面積にわたることが分かる。ｐＨ＝１１では予想としては官能基が共に負を示し、静電反発力により凝集し難く、他と比べてもランダムになると考えられる。
【００９０】
実施例２−１〜実施例２−４から分かるように、実際の試験結果から得られる配列構造は、図１２の曲線から予想される結果とは必ずしも一致していない。しかし、試験結果は水溶液のｐＨを変えることによって配列構造が変化することを語っており、ｐＨ値が構造と大きく関係していることを意味する。このことは、図１２に示されるゼータポテンシャルの曲線が実際の溶液中のゼータポテンシャル分布と異なっていることを物語る。
【００９１】
本発明者等は官能基が正負に帯電するｐＨ領域において最も規則的なフォトニック結晶が形成されるものと考えている。ゼータポテンシャルを正確に測定する実験は難しいが、逆に、更に細かい試験を行なって、実際のゼータポテンシャル分布が求められると考えている。
【００９２】
[光透過測定：ＰＢＧの測定]
図１７は実施例２−１〜実施例２−４で得られた結晶の光透過率の波長依存性を示す。実施例２−１〜実施例２−４で得られた結晶をガラス基板上に取り、光の波長を１０００ｎｍ〜２５００ｎｍに変化させて光透過率を測定した。４種の曲線はｐＨ＝２．５、５．０、９．０及び１１．０に対応している。
【００９３】
これらの光透過率はランダム配列したシリカ粒子単体による光吸収を差し引いて得られている。ｐＨ＝５．０を除いて、１８００ｎｍ〜２２００ｎｍの範囲に透過率が低下する領域、即ちフォトニックバンドギャップ（ＰＢＧ）が見られることが分かる。シリカ粒子の直径は１μｍ＝１０００ｎｍであり、ＰＢＧの理論値はその直径の２．２倍であるから、ＰＢＧは２２００ｎｍに出現すると予想される。ＰＢＧの実験結果はその理論値を何とか含んでおり、作製された結晶がＰＢＧを有したフォトニック結晶であることを実証している。
【００９４】
[実施例３：遠心分離法によるフォトニック結晶の作製]
ＣＯＯＨ基修飾粒子だけを精製水に分散させた場合には、ＣＯＯＨ基は同じ電荷に帯電する。従って、ＣＯＯＨ基の間には静電反発力が作用し、粒子間には凝集力は作用しない。この水溶液を遠心分離して粒子を強制沈降させて結晶体を作製した。
【００９５】
図１８はＣＯＯＨ基修飾粒子群を遠心分離して得られた結晶体のＳＥＭ像である。（ａ）、（ｂ）、（ｃ）の３方向から観察しても、極めて周期性の高いフォトニック結晶が得られている。ＣＯＯＨ基同士は反発するが、遠心力により強制的に凝集され、最後には、水素結合ないし−ＣＯ−Ｏ−ＣＯ−の結合によって強固に結合し、結晶性の高いフォトニック結晶を形成したものと考えられる。
【００９６】
この場合、静電反発力は粒子を均一に分散させる作用をし、均一分散状態のまま遠心力によって凝集し、最後に化学結合してフォトニック結晶を形成した。つまり、粒子が同じ間隔で分散し、この間隔が遠心力で均一に短縮しながら結晶化したものと考えると分かりやすい。
【００９７】
本発明は上記実施例に限定されるものではなく、本発明の技術的思想を逸脱しない範囲における種々の変形例、設計変更などをその技術的範囲内に包含することは云うまでもない。
【００９８】
【発明の効果】
請求項１の発明によれば、粒子に修飾された官能基間の化学結合を介して粒子間を強固に結合させ、しかも粒子の直径を光波長程度に設計しているから、その光波長域にフォトニックバンドギャップ（ＰＢＧ）を有する強固に結合されたフォトニック結晶を提供できる。粒子直径を可変することによりＰＢＧの波長域を自在に可変調整することができる。
【００９９】
請求項２の発明によれば、官能基を正負に帯電させて、官能基間の静電引力と化学結合により、極めて強固に粒子間結合した結晶体を形成でき、しかも粒子直径を光波長程度に調節するから、光波長域にＰＢＧを有したフォトニック結晶を提供できる。
【０１００】
請求項３の発明によれば、自己組織膜を利用して第２官能基修飾粒子からなる粒子層Ａと第１官能基修飾粒子からなる粒子層Ｂを官能基間の化学結合により交互に積層して膜状のフォトニック結晶を形成するから、自己組織膜の形状を自在に設計することによって、任意形状のフォトニック結晶膜を形成できる。
【０１０１】
請求項４の発明によれば、第１官能基修飾粒子と第２官能基修飾粒子を溶媒中に分散させ、両官能基間の化学結合により粒子を結合させながら核成長を促進させてフォトニック結晶を製造するから、簡単な操作でブロック状のフォトニック結晶を安価に製造することができる。
【０１０２】
請求項５の発明によれば、特定ｐＨの水溶液中で、第１官能基修飾粒子と第２官能基修飾粒子を正負に帯電させ、両帯電粒子間の静電引力により帯電粒子群を急速に凝集させ、次に両官能基間の化学結合により粒子間を強固に結合してフォトニック結晶を製造するから、ブロック状のフォトニック結晶を比較的高速に製造することができる。
【０１０３】
請求項６の発明によれば、特定ｐＨの水溶液中で、第１官能基修飾粒子と第２官能基修飾粒子を同じ電荷に帯電させ、両帯電粒子間の静電反発力で均一に分散させながら遠心力で急速に凝集させ、次に両官能基間の化学結合により粒子間を強固に結合してフォトニック結晶を製造するから、広い範囲に高い結晶性を有す
【図面の簡単な説明】
【図１】光導波路の概念を説明するフォトニック結晶の概略斜視図である。
【図２】Ｓｉ基板にアミノ基を四角状に形成する工程図である。
【図３】粒子にカルボキシル基又はアミノ基を結合（修飾）させる工程図である。
【図４】シリカ粒子にＣＮ基、ＣＯＯＨ基を結合して修飾した場合のＦＴ−ＩＲ赤外吸収曲線である。
【図５】シリカ粒子及びＮＨ2基修飾シリカ粒子のＦＴ−ＩＲ赤外吸収曲線である。
【図６】基板にパターン形成されたＮＨ2領域にＣＯＯＨ粒子層を形成する工程図である。
【図７】ＣＯＯＨ粒子層の上にＮＨ2粒子層を形成する工程図である。
【図８】Ｓｉ基板上にＣＯＯＨ粒子層とＮＨ2粒子層を交互に多段に形成されたフォトニック結晶層の模式図である。
【図９】フォトマスクの一例の具体図である。
【図１０】交互積層法よるフォトニック結晶膜のＳＥＭ像である。
【図１１】集団成長法を利用したフォトニック結晶の核成長モデル図である。
【図１２】官能基修飾粒子のゼータポテンシャルと水溶液のｐＨ値との理論曲線である。
【図１３】ｐＨ＝２．５における粒子の配列状態のＳＥＭ像である。
【図１４】ｐＨ＝５における粒子の配列状態のＳＥＭ像である。
【図１５】ｐＨ＝９における粒子の配列状態のＳＥＭ像である。
【図１６】ｐＨ＝１１における粒子の配列状態のＳＥＭ像である。
【図１７】実施例２−１〜実施例２−４で得られた結晶の光透過率の波長依存性を示す。
【図１８】ＣＯＯＨ基修飾粒子群を遠心分離して得られた結晶体のＳＥＭ像である。
【符号の説明】
２はフォトニック結晶、４は光導波路。
【図１】
0004072197.tif 000002
【図２】
0004072197.tif 000003
【図３】
0004072197.tif 000004
【図４】
0004072197.tif 000005
【図５】
0004072197.tif 000006
【図６】
0004072197.tif 000007
【図７】
0004072197.tif 000008
【図８】
0004072197.tif 000009
【図９】
0004072197.tif 000010
【図１０】
0004072197.tif 000011
【図１１】
0004072197.tif 000012
【図１２】
0004072197.tif 000013
【図１３】
0004072197.tif 000014
【図１４】
0004072197.tif 000015
【図１５】
0004072197.tif 000016
【図１６】
0004072197.tif 000017
【図１７】
0004072197.tif 000018
【図１８】
0004072197.tif 000019